КРАСКА ДОРОЖНАЯ РАЗМЕТОЧНАЯ
ROAD MARKING PAINT

Изобретение относится к лакокрасочной промышленности, а именно к составам для дорожной разметки, и может быть использовано при разметке проезжей части автомобильных дорог и аэродромов с асфальтовым, бетонным или асфальтобетонным покрытием.
Известен состав для дорожной разметки, включающий сополимер н-бутилметакрилата, метилметакрилата и метакриловой кислоты с соотношением мономеров 37:2:1, диоксид титана, кальцит, аэросил, дибутилфталат, гексаметакрилатдипетаэритритадипинат, уайт-спирит, ксилол, ацетон, бутилацетат [Пат. Ru 2109781].
Недостатком известного состава является недостаточная износостойкость при эксплуатации.
Наиболее близким техническим решением по совокупности существенных признаков и достигаемому результату к изобретению является краска дорожная разметочная по патенту РФ 2353637, МПК 009Д 133/04, содержащая, мас.ч.:
Акриловый пленкообразователь
Сополимер метилметакрилата и Н-бутилметакрилата смола «Дегалан LP64/12»
12-15
Наполнитель
Белый мрамор «Омикарб»
35-50
Микробарит фракционированный «Мираби»
10-15
Пластификатор
Хлорпарафин ХП-470
2,0-3,5
Органический растворитель
Толуол
20-25
Этилацетат
3-5
Пигмент
10-1
Диоксид титана
Загуститель
Органическое производное монтмориллонита «Бентоне SD-2»
0,1-0,2
Диспергатор
Смесь натуральных фосфолипидов «Соя лецитин «Nalec 10-F»
0,2-0,5
Противоседиментационное средство 20%-ный раствор органического соединения в ксилоле «М-П-А 2000Х»
0,1-0,3
Недостатком известной краски является низкая износостойкость.
Задачей изобретения является создание краски дорожной разметочной с повышенной износостойкостью покрытия белого цвета при сохранении значений остальных показателей на том же уровне.
Поставленная задача решается за счет того, что краска дорожная разметочная, включающая акриловый пленкообразователь, кальцитовый наполнитель, пластификатор - хлорпарафин ХП-470, органический растворитель - толуол и этил ацетат, пигмент диоксид титана, загуститель органическое производное монтмориллонита «Бентоне SD-2», диспергатор - смесь натуральных фосфолипидов «Соя лецитин «Nalec 10-F», противоседиментационное средство 20%-ный раствор органического соединения в ксилоле «М-П-А 2000Х», в качестве акрилового пленкообразователя содержит сополимер н-бутилметакрилата и глицидилметакрилата, а качестве отвердителя триэтилентетраамин при следующем соотношении компонентов, мас.ч.:
Сополимер н-бутилметакрилата и глицидилметакрилата
12-15
Кальцит
42,88-50,07
Хлорпарафин ХП-470
2,0-3,5
Толуол
20-22
Этилацетат
3-5
Диоксид титана
10-13
Органическое производное монтмориллонита «Бентоне SD-2»
0,1-0,2
Смесь натуральных фосфолипидов «Соя лецитин «Nalec 10-F»
0,2-0,5
20%-ный раствор органического соединения в ксилоле «М-П-А 2000Х»
0,1-0,3
Триэтилентетраамин
0,53-0,67
Сущность изобретения состоит в том, что в приведенном выше составе для дорожной разметки в качестве акрилового пленкообразователя используется сополимер н-бутилметакрилата с глицидилметакрилатом, содержащий в структуре боковые эпоксидные группы, которые, взаимодействуя с триэтилентетраамином, в процессе отверждения покрытия образуют поперечные связи между макромолекулами сополимера, тем самым способствуют образованию пленкообразователя пространственного строения, который придает высокую износостойкость покрытию дорожной разметки, нанесенного на асфальтобетонное или цементобетонное покрытие.
В краске дорожной разметочной в качестве акрилового сополимера используется сополимер н-бутилметакрилата и глицидилметакрилата в соотношении 3:1 со следующими физико-механическими характеристиками:
Внешний вид
Гранулы белого цвета
Температура плавления, °С
53
Характеристическая вязкость в толуоле
0,23
Плотность, г/см<sup>3</sup>
1,05
Содержание эпоксидных групп, %
8,0
В качестве кальцитового наполнителя используется микронизированный кальцитовый наполнитель МК-10 и МК-40.
Физико-механические характеристики
МК-10
МК-40
Химический состав, % СаСО<sub>3</sub>, не менее
97
97
MgO, не более
0,15
0,15
SiO<sub>2</sub>, не более
0,15
0,15
Fe<sub>2</sub>O<sub>3</sub>+Al<sub>2</sub>O<sub>3</sub>, не более
0,12
0,12
Массовая доля нелетучих веществ, % не более
0,2
0,2
Показатель рН
8-9
8-9
Количество частиц размером не менее 5 мкм
70
25
Показатель белизны, условных единиц
94
94
В качестве пигмента в краске дорожной разметочной используются: диоксид титана CR-02 по ТУ 6-10-01650-92; диоксид титана «Кронос 2190» и «Кронос 2310».
Физико-механические характеристики
Кронос 2190
Кронос 2310
Яркость белого лака, %
97,3
98,2
Дисперсность по гриндометру, мкм
6,8
6,8
Показатель рН
7,8
7,9
Содержание рутильной формы, %
98,9
99,9
В качестве пластификатора используется хлорпарафин ХП 470 по ТУ 6-01-16-90.
В качестве органических растворителей используются толуол по ГОСТ 5789-78, этилацетат по ГОСТ 8981-78.
В качестве загустителя используется органическое производное монтмориллонита «Бентоне SD-2», представляющего собой реологическую присадку на основе органических модификаций слоистых силикатов.
Состав
Органическое производное монтмориллонита
Цвет
Слабая кремовая окраска
Внешний вид
Тонкодисперсный порошок
Размер частиц (в дисперсном виде)
>1 мкм
Плотность
1,62 г/см<sup>3</sup>
В качестве диспергатора краска содержит смесь натуральных фосфолипидов «Соя лецитин «Nalec 10-F».
Соя лецитин «Nalec 10-F».
Физико-механические характеристики
Состав
Смесь натуральных фосфолипидов
Содержание масла
38%
Вязкость
125 с
Кислотное число
30 мг КОН/г
Общее бактериальное число
5000 гр
Содержание нерастворимых в ацетоне веществ
62
В качестве противоседиментационного средства используется 20%-ный раствор эмульсионной полиэтиленовой смолы в ксилоле «М-П-А 2000Х».
Физико-механические характеристики
Состав
20%-ный раствор эмульсионной
полиэтиленовой смолы в ксилоле
Форма
Жидкость
Цвет
Белый
Плотность при 20°С
0,88 г/см<sup>3</sup>
Температура кипения
137°С
Растворимость в воде
Не растворяется
Давление пара при 20°С
5 мбар
В качестве отвердителя используется триэтилентетраамин по ТУ 6-09-2307-76. Краска дорожная разметочная готовится по следующей технологии. В диссольвер без обогрева загружают органический растворитель, пластификатор, загуститель, диспергатор, акриловый пленкообразователь, пигменты, наполнитель, противоседиментационное средство и перемешивают 1,5-2,0 часа. Полученную композицию диспергируют в бисерной мельнице.
Готовая краска после введения расчетного количества отвердителя наносится машинами для разметки дорог или краскораспылителем, валиком или кистью. Жизнеспособность готовой краски составляет 6-8 часов.
В таблице 1 приведены примеры выполнения компонентного состава краски дорожной разметочной.
Испытания свойств краски и покрытий на ее основе проводятся по стандартным методикам согласно ГОСТ Р 52576-2006.
Полученные результаты испытаний предлагаемой краски и покрытий в сравнении с прототипом приведены в таблице 2.
Из таблицы 2 видно, что покрытие на основе краски дорожной разметочной по изобретению имеет прочность пленки к абразивному износу 4,0-4,5 кг/мкм при сохранении значений остальных эксплуатационных показателей.